(57)【要約】【課題】多層配線層デバイスの配線間の絶縁層を低誘電率化するデバイス製造方法を提供する。【解決手段】デバイス製造方法は、（ａ）ウエーハ表面Ｗ１に誘電体層１１を形成するステップ、（ｂ）前記誘電体層１１を形成されたウエーハ表面にエネルギービーム３３を照射するステップ、（ｃ）前記エネルギービームを照射されたウエーハ表面の凹凸を測定するステップ、（ｄ）前記ウエーハ表面の凹凸の測定値をもとに凹又は凸部分にエネルギービームを追加照射するステップを含む。【選択図】  図１
2004319560.tif 000002
【特許請求の範囲】
【請求項１】
デバイス製造方法であって、（ａ）ウエーハ表面に誘電体層を形成するステップ、（ｂ）前記誘電体層を形成されたウエーハ表面にエネルギービームを照射するステップ、（ｃ）前記エネルギービームを照射されたウエーハ表面の凹凸を測定するステップ、（ｄ）前記ウエーハ表面の凹凸の測定値をもとに凹又は凸部分にエネルギービームを追加照射するステップを含むことを特徴とするデバイス製造方法。
【請求項２】
前記ステップ（ｂ）においてウエーハ裏面をチャックの平坦な絶縁基板の表面へ密着させ平坦にした状態でエネルギービームを照射することを特徴とする請求項１のデバイス製造方法。
【請求項３】
前記ステップ（ｃ）からステップ（ｄ）を、前記凹凸の測定値が予め決められた値以下になるまで繰り返し行うことを特徴とする請求項１のデバイス製造方法。
【請求項４】
前記エネルギービームは電子線であり、前記エネルギービームを照射するステップは電子線を円周に沿って移動させながら照射することを特徴とする請求項１のデバイス製造方法。
【発明の詳細な説明】
【０００１】
【発明の属する技術分野】
本発明は、ウエーハ上に絶縁層と配線が交互に多数積層される多層配線の半導体デバイス（集積回路）に関する。特に、本発明は、低誘電率の絶縁層を有機材料によって実現し、低誘電率の絶縁層を有する半導体デバイスを製造する方法及び装置に関する。
【０００２】
【従来の技術】
従来、多層配線の半導体デバイスは、ウエーハ表面上に第１の絶縁層を化学蒸着法（ＣＶＤ）等で形成し、第１の絶縁層を化学的機械的研磨装置（ＣＭＰ装置）で平坦になるよう研磨を行い、第１の絶縁層上に第１のビア（ｖｉａ：層間接続線）及び配線を形成することによって、第１の配線層を形成し、次に第１の配線層上に第２の絶縁層をＣＶＤ等で形成し、第２の絶縁層上に第２のビア及び配線を形成することによって、第２の配線層を形成し、その後、第２の配線層と同様の工程によって、必要な数の配線層を形成する方法が取られていた。多層配線層を有する従来の半導体デバイスは、配線間の絶縁層の誘電率を小さくできないため、配線間の静電容量が大きくなり、配線中を通過する電気信号の遅延が大きいという問題があった。
【０００３】
【特許文献１】
特開２００２−２４３８９６号公報
【非特許文献１】
今野茂生、市川修一、「大出力銃の産業への応用」、日本学術振興会荷電粒子ビームの工業への応用第１３２委員会第１４４回研究会資料（１１．７．２３）
【０００４】
【発明が解決しようとする課題】
本発明の目的は、ウエーハ表面に絶縁層及び配線から成る配線層を多数積層させた多層配線層デバイスにおいて、絶縁層を有機材料とすることによって低誘電率化することにある。特に本発明は、デバイス製造工程において、エネルギービームを用いて、絶縁層の表面の凹凸を測定し、その測定値に基づきエネルギービームを追加照射することにより絶縁層の厚みを高い精度で均一化させ、絶縁層を低誘電率化した半導体デバイスの製造方法及び装置を提供することである。
【０００５】
【課題を解決するための手段】
本発明のデバイス製造方法は、（ａ）ウエーハ表面に誘電体層を塗布する等により形成するステップ、（ｂ）前記誘電体層を形成されたウエーハ表面にエネルギービームを照射するステップ、（ｃ）前記エネルギービームを照射されたウエーハ表面の凹凸を測定するステップ、（ｄ）前記ウエーハ表面の凹凸の測定値をもとに凹又は凸部分にエネルギービームを追加照射するステップを含む。
【０００６】
本発明のデバイス製造方法において、好ましくは、前記ステップ（ｂ）においてウエーハ裏面を静電チャック又は真空チャックの吸着力によってチャックの絶縁基板の平坦な表面へ密着させ平坦にした状態でエネルギービームを照射する。ステップ（ｂ）の粒子線の照射により形成された誘電体層は重合し、その強度が強くなり、ウエーハ表面に強固に接着され、且つ誘電体層の表面が平滑にされる。また、前記ステップ（ｃ）からステップ（ｄ）を、前記凹凸差の測定値が予め決められた値以下になるまで繰り返し行う。粒子線の照射は、例えば非特許文献１に開示される大出力銃を用いて行うことが好適であり、また大気中へ粒子線を取り出すために好適には特許文献１に開示される方法及び装置が用いられる。
【０００７】
本発明のデバイス製造方法において、好ましくは、前記エネルギービームは電子線であり、エネルギービームを照射するステップは、電子線を円周にそって移動させながら照射するステップを含む。円周の半径は、変化される。
【０００８】
本発明は、上記デバイス製造方法を使用するデバイス製造装置を提供する。本発明のデバイス製造装置において、電子線照射部、基板高さ測定部、又は基板に堆積された膜厚の測定部が同一真空内に配置される。
【０００９】
【発明の実施の形態】
図１は、本発明のデバイス製造方法を実施するために使用される電子線照射装置３０の概略縦断面図である。電子線照射装置３０は、ＬａＢ６カソード１、ウエーネルト電極２、アノード３を含む電子銃３２、電磁レンズ４、５、偏向コイル６及び偏向コア７を含む電磁偏向器３４、照射室８の下方に配置される絶縁基板１３及び電極１４を含む静電チャック３６を有する。ウエーハＷの裏面が静電チャック３６の絶縁基板１３の平坦な表面１３ｓ上に吸着され平坦にされる。
【００１０】
図１の電子線照射装置３０において、電子銃３２から放出される電子ビーム３３は、電磁レンズ４、５で集束され、電磁偏向器３４によりウエーハＷの片側の全面積を走査可能にされる。またウエーハＷの表面Ｗ１は、誘電体層１１がスピンコートによって一様な厚みでコーティングされている。ウエーハＷの裏面Ｗ２は、静電チャック３６により平坦に固定される。
【００１１】
電子線３３は、ウエーハＷの表面に平行な平面内の半径Ｒが変化する円周２０に沿って矢印３８の方向に回転偏向されながら、ウエーハＷの表面Ｗ１を照射する。円周２０の半径Ｒは、時間の経過と共に変化される。そして、円周２０の半径Ｒと電子線の走査密度Ｄは、照射量（ｄｏｓｅ）が一定となるように制御される。この場合、照射量は、ウエーハが単位表面積当たりに受けるクーロン量であり、単位は、クーロン／ｃｍ２である。また走査密度Ｄは、半径方向の単位寸法（ｍｍ）内の走査本数Ｎ（本数）であり、Ｎ本／ｍｍで表すことができる。照射量を一定とするため、半径Ｒが大きいほど走査密度Ｄは小さく、また半径Ｒが小さい場所では、走査密度Ｄが大となるように走査される。走査密度Ｄを変化させることに変えて、走査密度は一定とし走査速度を半径Ｒの減少関数となる様に制御することができる。
【００１２】
電子線３３によるウエーハ表面Ｗ１の全体の走査が完了した後、アノード３に加える電圧を低くし、電子線３３の発生を一旦止める。この状態において、平坦度測定器により誘電層１１の表面の凹凸を測定する。平坦度測定器３９は、レーザ照射光源１５とレーザ受光器１６及び平坦度測定部１７を含む。凹凸の測定は、平坦度測定器３９のレーザ照射光源１５よりレーザ光１２を入射窓９を介し誘電層の表面１１ｓへ入射し、且つ出射窓１０からレーザ光を出射させて、ウエーハＷに塗られた誘電層１１の表面１１ｓの凹凸を測定し、コンピュータ１８へデータを送る。
【００１３】
ＣＰＵ１８は、平坦度測定器３９からおくられた凹凸の測定データからどの位置にどの程度の照射量で追加照射を行うかを計算し、その計算に基づき、インターフェイスを通じて偏向器６、７とアノード電極３を制御する。追加照射量と誘電体層の厚み変化の関係は、予め実測してテーブルとし、コンピュータ１８内に記憶される。
【００１４】
平坦度測定器３９は、誘電体表面１１ｓからの反射光のみを強調し、誘電体下面からの反射光を除去するようにされる。このため、コンピュータ１８は、入射角度、偏向方向、配線等の下地パターンを検出して配線パターンからの反射光をコンピュータ上で除去するソフトウエアを具備する。
【００１５】
図２は、本発明の第２の実施の形態の電子線照射装置３０の配置図である。電子線照射装置３０は、誘電体層の形成及び測定を行うため、照射室８に隣接して厚み測定部２４を有する。照射室８の下方に配置される静電チャック３６は、水平のステージ２２上のローラ２３上に配置され、静電チャック３６上に載置されるウエーハを照射室８と厚み測定部２４の間で往復移動可能に構成される。測定部２４は、測定光学系２８を備える。測定光学系２８は、誘電体層１１の表面と裏面の差、即ち誘電体層１１の厚みを測定する。
【００１６】
図３は、ウエーハ半径と誘電体層の厚み（測定値）の関係を示すグラフであり、横軸はウエーハ半径（ｍｍ）、縦軸はウエーハ及び誘電体層の厚み（μｍ）を表す。誘電体層の厚みが、図３の実線２６で示す分布を有するとき、図３の矢印２５で示す個所へ電子線を追加照射し、追加照射を受けた誘電体層の部分の厚みを減少させ、点線２７で示す分布となるようにする。誘電体層の最も厚い部分の厚みと誘電体層の最も薄い部分の厚みとの厚み差δが規格値以下となるように、電子線の照射と誘電体層の厚みの測定を繰り返すことにより、誘電体層をその形成後にＣＭＰで研磨することが必要ない程度に平坦化することができる。
【００１７】
低誘電体層の材質が決定され、上記の方法で最適の照射量の半径依存性が決定されることにより、その後は、コンピュータに記憶された照射量の半径依存性に従って電子線を照射し、厚み測定を省略することができる。誘電体層の厚みは、材料によっては電子線照射により増加する場合もあり得るが、その場合は、誘電体層の厚みの小さい部分へ電子線を照射することにより、厚み差δが規格値以下、例えばウエーハ表面で０．３μｍとすることができる。
【００１８】
【発明の効果】
本発明は、以下に記載の作用効果を奏する。
（１）本発明の絶縁層（誘電体層）形成方法によれば、絶縁層の形成後にＣＭＰ（化学機械的研磨）により絶縁層の表面を平坦にすることが必要でない、又は必要であっても簡単な研磨で済ませられるので、低誘電体層の材料の強度がＣＭＰを行える程度の強度でない場合においても使用することができ、絶縁層を誘電率のより小さい材料により形成することができる。
【図面の簡単な説明】
【図１】図１は、本発明のデバイス製造方法を実施するために使用される電子線照射装置３０の概略縦断面図。
【図２】本発明の第２の実施の形態の電子線照射装置３０の配置図。
【図３】ウエーハ半径と誘電体層の厚み（測定値）の関係を示すグラフ
【符号の説明】
１：ＬａＢ６カソード、２：ウエーネルト電極、３：アノード、４：レンズコイル（電磁レンズ）、５：レンズコア（電磁レンズ）、６：偏向コイル（偏向器）、７：偏向コア（偏向器）、８：照射室、９：入射窓、１０：出射窓、１１：誘電体層、１２：レーザ光、１３：絶縁基板、１４：電極、１５：レーザ照射光源、１６：レーザ受光器、１７：平坦度測定器、１８：コンピュータ、１９：インターファイス、２０：円周（ビーム軌道の断面）、２２：ステージ、２３：ローラ、２４：測定室、２５：追加照射位置、２６：厚み分布、２８：厚み測定器、３０：電子線照射装置、３２：電子銃、３３：電子線、３４：偏向器、３６：静電チャック、３９：平坦度測定器、Ｄ：走査密度、Ｒ：半径、Ｗ：ウエーハ、Ｗ１：ウエーハ表面。
【図１】
2004319560.tif 000003
【図２】
2004319560.tif 000004
【図３】
2004319560.tif 000005